(57)【要約】半導体装置（１００）は、半導体層（１０２）を有する基板（１）と、半導体層（１０２）のトレンチ（１２）と、トレンチ（１２）周囲及び内面を覆うゲート絶縁膜（１１）と、トレンチ（１２）を埋め込む部分及び周囲の部分を有するゲート絶縁膜（１１）上のゲート電極（８）と、ゲート電極（８）上の層間絶縁膜（１３）と、トレンチ（１２）周囲及び上部周縁部にてゲート電極８とゲート絶縁膜（１１）とに挟まれた空洞（５０）とを備える。トレンチ（１２）の上方にて、空洞（５０）は、ゲート絶縁膜（１１）のトレンチ（１２）側面を平坦に覆う部分上面の延長面からトレンチ（１２）内側にはみ出す。
2013114477.tif 000002
【特許請求の範囲】
【請求項１】
主面に半導体層を有する基板と、
前記半導体層に設けられたトレンチと、
前記トレンチの周囲の前記半導体層上、並びに前記トレンチの底部及び側面を覆うゲート絶縁膜と、
前記トレンチを埋め込む部分及び前記トレンチの周囲に広がる部分を有し、前記ゲート絶縁膜上に設けられたゲート電極と、
前記ゲート電極上を覆う層間絶縁膜と、
前記トレンチの周囲及び上部周縁部であり且つ前記ゲート電極と前記ゲート絶縁膜とに挟まれた領域に設けられた空洞とを備え、
前記トレンチの上方において、前記空洞の一部は、前記ゲート絶縁膜のうち前記トレンチの側面を平坦な形状で覆う部分の上面の延長面から前記トレンチの内側に向かってはみ出している、半導体装置。
【請求項２】
請求項１において、
前記トレンチの側壁の上端部は丸みを帯びた形状を有し、
前記ゲート絶縁膜のうち、前記トレンチの側壁の前記上端部を覆う部分は、丸みを帯びた形状を有し、
前記空洞は、前記ゲート絶縁膜の前記丸みを帯びた形状の部分の全体を覆うように形成されている、半導体装置。
【請求項３】
請求項１又は２において、
前記半導体層の主面の高さであって前記トレンチの幅方向における、前記トレンチの側面の延長面から前記ゲート電極までの寸法は、前記ゲート絶縁膜のうち前記トレンチの側面を平坦な形状で覆う部分の前記トレンチの幅方向の寸法よりも大きい、半導体装置。
【請求項４】
請求項１〜３のいずれか１つにおいて、
前記半導体層は、第１導電型のドリフト領域と、前記ドリフト領域上に配置された第２導電型のボディ領域と、前記ボディ領域の上部に配置された第１導電型の不純物領域とを有し、
前記トレンチは、前記不純物領域及び前記ボディ領域を貫通し、前記ドリフト領域の内部にまで達しており、
前記ゲート絶縁膜における前記トレンチの底部上に形成された部分の上面は、前記ボディ領域の下面よりも下側である、半導体装置。
【請求項５】
請求項１〜４のいずれか１つにおいて、
前記ゲート電極は、前記トレンチを埋め込む部分と前記トレンチの周囲に広がる部分との間に設けられ、前記トレンチの幅方向においてくびれた形状を有する接続部分を更に有している、半導体装置。
【請求項６】
請求項１〜５のいずれか１つにおいて、
少なくとも前記トレンチの側面と前記ゲート絶縁膜との間に配置された第１導電型のチャネル層を更に備えている、半導体装置。
【請求項７】
請求項１〜６のいずれか１つにおいて、
前記半導体層は炭化珪素により構成される、半導体装置。
【請求項８】
請求項１〜７のいずれか１つにおいて、
前記基板は炭化珪素基板であり、前記基板の主面及び前記半導体層の主面はシリコン面である、半導体装置。
【請求項９】
主面に半導体層を有する基板を準備する工程（ａ）と、
前記半導体層にトレンチを形成する工程（ｂ）と、
前記トレンチの周囲の前記半導体層上、並びに前記トレンチの底部及び側面を覆うゲート絶縁膜を形成する工程（ｃ）と、
前記ゲート絶縁膜上に、プラズマ化学気相成長法によって絶縁膜を形成する工程（ｄ）と、
前記ゲート絶縁膜上及び前記絶縁膜上に、前記トレンチを埋め込む部分及び前記トレンチの周囲に広がる部分を有するゲート電極を形成する工程（ｅ）と、
前記絶縁膜を除去する工程（ｆ）と、
前記ゲート電極上を覆う層間絶縁膜を形成する工程（ｇ）とを備え、
前記工程（ｆ）において前記絶縁膜が除去されることにより、前記トレンチの周囲及び上部周縁部であり且つ前記ゲート電極の下方である領域に空洞が設けられ、
前記トレンチの上方において、前記空洞の少なくとも一部が、前記ゲート電極のうち前記トレンチの側面を平坦な形状で覆う部分の上面の延長面から前記トレンチの内側に向かってはみ出している、半導体装置の製造方法。
【請求項１０】
請求項９において、
前記半導体層の主面の高さであって前記トレンチの幅方向における、前記トレンチの側面の延長面から前記ゲート電極までの寸法は、前記トレンチの側面を平坦な形状で覆う部分における前記ゲート絶縁膜の前記トレンチの幅方向の寸法よりも大きい、半導体装置の製造方法。
【請求項１１】
請求項９又は１０において、
前記工程（ａ）は、第１導電型のドリフト領域と、前記ドリフト領域上に設けられた第２導電型のボディ領域と、前記ボディ領域上に設けられた第１導電型の不純物領域とを有する前記半導体層を形成する工程を含み、
前記工程（ｂ）において、前記不純物領域及び前記ボディ領域を貫通し、前記ドリフト領域の内部にまで達するように前記トレンチを形成し、
前記工程（ｃ）において、前記トレンチの底部上に形成された部分の前記ゲート絶縁膜の上面が、前記ボディ領域の下面よりも下側となるように前記ゲート絶縁膜を形成する、半導体装置の製造方法。
【請求項１２】
請求項９〜１１のいずれか１つにおいて、
前記工程（ｆ）では、等方性エッチングにより前記絶縁膜を除去する、半導体装置の製造方法。
【請求項１３】
請求項９〜１２のいずれか１つにおいて、
前記工程（ｂ）と前記工程（ｃ）との間に、少なくとも前記トレンチの側面を覆うように第１導電型のチャネル層を形成する工程をさらに備え、
前記工程（ｃ）において、前記チャネル層を覆うように前記ゲート絶縁膜を形成する半導体装置の製造方法。
【請求項１４】
請求項９〜１３のいずれか１つにおいて、
前記半導体層は炭化珪素により構成される、半導体装置の製造方法。
【請求項１５】
請求項９〜１４のいずれか１つにおいて、
前記基板は炭化珪素基板であり、
前記基板の主面及び前記半導体層の主面はシリコン面である、半導体装置の製造方法。
【発明の詳細な説明】
【技術分野】
【０００１】
本開示は、半導体装置及びその製造方法に関し、特にトレンチゲート構造を有する半導体装置及びその製造方法に関する。
【背景技術】
【０００２】
近年、トレンチゲート構造を有する半導体装置が注目されている。プレーナゲート構造の半導体装置では、半導体層の表面にチャネル領域が形成されるのに対して、トレンチゲート構造の半導体装置では、半導体層に設けられたトレンチの側壁面にチャネル領域が形成される。このことから、トレンチゲート構造の半導体装置では、プレーナゲート構造の半導体装置よりも、微細化及びオン抵抗の低減が期待できる。このことから、特にパワーデバイスの分野においてトレンチゲート構造の半導体装置の開発が行われている。【０００３】
具体的には、トレンチゲート構造の半導体装置は、接合ＦＥＴ（ＪＦＥＴ；Junction Field effect transistor）効果による微細化の制限を受けないので、トレンチを微細化できると共にオン抵抗及びスイッチング損失を低減できるという利点を有している。【０００４】
しかし、トレンチゲート構造の半導体装置においては、トレンチの微細化に伴ってゲート電極の断面積が小さくなる結果、ゲート抵抗が増大してしまうという問題点がある。【０００５】
それに対して、ゲート抵抗の増大を抑えるために、トレンチの周囲にゲート電極を延伸させること、つまり、ゲート電極をＴ字状にすることが検討されている（例えば特許文献１参照）。【０００６】
また、トレンチゲート構造の半導体装置においては、トレンチ内に適切なゲート絶縁膜を形成することが重要である。つまり、スイッチングの際の閾値電圧を低減するために、チャネル領域が形成されるトレンチ側壁面ではゲート絶縁膜の膜厚を薄くし、電界集中を回避するために、トレンチ底面ではゲート絶縁膜の膜厚を厚くすることが求められている。【０００７】
しかし、絶縁破壊電界を大きくするために、ゲート絶縁膜の膜厚を全体的に厚くすると、スイッチングの際の閾値電圧が上昇してしまう。この一方、スイッチングの際の閾値電圧を低減するために、ゲート絶縁膜の膜厚を全体的に薄くすると、トレンチ底面で電界集中が発生してしまう。【０００８】
そこで、例えば特許文献２では、トレンチの側壁面と底面との面方位の違いを用いて、より厚いゲート絶縁膜をトレンチ底面に形成する方法が提案されている。また、例えば特許文献３では、ゲート絶縁膜を形成する際にトレンチ側壁面に選択的にマスクを形成することによって、トレンチ側壁面においては酸化膜の形成を抑えつつ、トレンチ側壁面以外に厚いゲート絶縁膜を形成する方法が提案されている。
【先行技術文献】
【特許文献】
【０００９】
【特許文献１】特開２００７−２８１５１２号公報
【特許文献２】特開平７−３２６７５５号公報
【特許文献３】特開２００７−２４２９４３号公報
【発明の概要】
【発明が解決しようとする課題】
【００１０】
しかしながら、前記従来のトレンチゲート構造の半導体装置には以下のような課題がある。【００１１】
まず、特許文献１に開示されているようにゲート電極をＴ字状にする場合には、トレンチ周囲の半導体層の上にもゲート絶縁膜が必要となる。ところが、トレンチの周囲に形成されたゲート絶縁膜の膜厚が薄いと、ゲートとトレンチ周囲の半導体層と間における寄生容量（以下、ゲート−半導体層間容量と称することもある）が増大し、遅延の原因となると共に、ゲート−半導体層間におけるゲート絶縁膜の絶縁膜破壊耐圧が低下する。従って、ゲート電極をＴ字状にする場合には、トレンチの側面におけるゲート絶縁膜の膜厚だけでなく、トレンチの周囲におけるゲート絶縁膜の膜厚も制御することが好ましい。【００１２】
更に、トレンチの肩部分に電界が集中することから、肩部分に側面と同じ膜厚のゲート絶縁膜を形成しても耐圧が劣化するという問題がある。【００１３】
ところが、特許文献２に開示されているように、ゲート絶縁膜の膜厚を基板の面方位を用いて制御する場合には、特殊な面方位の基板が必要となるので、製造コストが上昇する。【００１４】
また、特許文献３に開示されているように、トレンチ側壁面にマスクを形成してトレンチ側壁面以外に選択的に厚いゲート絶縁膜を形成する場合には、マスクの形成及び除去という工程が必要となる。その結果、製造工程が複雑になって製造コスト及びサイクルタイムが増大するという問題が生じてしまう。【００１５】
尚、以上のような問題は、シリコン半導体装置においても、炭化珪素（シリコンカーバイド：ＳｉＣ）等のワイドバンドギャップ半導体を用いた半導体装置においても生じる。特に、ＳｉＣの比誘電率（４Ｈ−ＳｉＣでは９．７）は、Ｓｉの比誘電率（１１．９）よりも小さく、ＳｉＯ2 の比誘電率（３．８）との差が小さい。従って、ＳｉＣを用いた半導体装置において、ゲート絶縁膜により大きな電界が印加される。その結果、ＳｉＣを用いた半導体装置においてゲート電極をＴ字状にした場合、ゲート−半導体層間容量の増大やゲート−半導体層間におけるゲート絶縁膜の絶縁破壊耐圧の低下の問題はより深刻になる。【００１６】
以上に鑑み、本開示は、ゲート−半導体層容量を低減でき且つゲート−半導体層間におけるゲート絶縁膜の絶縁破壊耐圧を向上させることができるトレンチゲート構造の半導体装置を容易に実現できるようにすることを目的とする。
【課題を解決するための手段】
【００１７】
前記の目的を達成するために、本開示の半導体装置は、主面に半導体層を有する基板と、半導体層に設けられたトレンチと、トレンチの周囲の半導体層上、並びにトレンチの底部及び側面を覆うゲート絶縁膜と、トレンチを埋め込む部分及びトレンチの周囲に広がる部分を有し、ゲート絶縁膜上に設けられたゲート電極と、ゲート電極上を覆う層間絶縁膜と、トレンチの周囲及び上部周縁部であり且つゲート電極とゲート絶縁膜に挟まれた領域に設けられた空洞とを備え、トレンチの上方において、空洞の少なくとも一部は、ゲート絶縁膜のうちトレンチの側面を平坦な形状で覆う部分の上面の延長面からトレンチの内側に向かってはみ出している。【００１８】
また、前記の目的を達成するために、本開示の半導体装置の製造方法は、主面に半導体層を有する基板を準備する工程（ａ）と、半導体層にトレンチを形成する工程（ｂ）と、トレンチの周囲の半導体層上、並びにトレンチの底部及び側面を覆うゲート絶縁膜を形成する工程（ｃ）と、ゲート絶縁膜上に、プラズマ化学気相成長法によって絶縁膜を形成する工程（ｄ）と、ゲート絶縁膜上及び絶縁膜上に、トレンチを埋め込む部分及びトレンチの周囲に広がる部分を有するゲート電極を形成する工程（ｅ）と、絶縁膜を除去する工程（ｆ）と、ゲート電極上を覆う層間絶縁膜を形成する工程（ｇ）とを備え、工程（ｆ）において絶縁膜が除去されることにより、トレンチの周囲及び上部周縁部であり且つゲート電極の下方である領域に空洞が設けられ、トレンチの上方において、空洞の少なくとも一部が、ゲート電極のうちトレンチの側面を平坦な形状で覆う部分の上面の延長面からトレンチの内側に向かってはみ出している。
【発明の効果】
【００１９】
以上の半導体装置及びその製造方法によると、トレンチの肩部分に空洞を設けると共にその形状を設定することにより、トレンチの周囲に広がる形状のゲート電極を有する半導体装置において、ゲート−半導体層間の容量の低減、及び、ゲート−半導体層間における電界集中による絶縁破壊の抑制を容易に実現することができる。
【図面の簡単な説明】
【００２０】
【図１】図１は、本開示の一実施形態の例示的半導体装置の平面構成を模式的に示す図である。
【図２】図２（ａ）及び（ｂ）は、本開示の一実施形態の例示的半導体装置の断面構成を模式的に示す図である。
【図３】図３（ａ）〜（ｃ）は、本開示の一実施形態の例示的半導体装置の製造工程を示す断面図である。
【図４】図４（ａ）〜（ｃ）は、図３（ｃ）に続いて、本開示の一実施形態の例示的半導体装置の製造工程を示す断面図である。
【図５】図５（ａ）及び（ｂ）は、図４（ｃ）に続いて、本開示の一実施形態の例示的半導体装置の製造工程を示す断面図である。
【図６】図６（ａ）及び（ｂ）は、本開示の一実施形態の変形例１の半導体装置を示す断面図である。
【図７】図７は、本開示の一実施形態の変形例２の半導体装置を示す断面図である。
【発明を実施するための形態】
【００２１】
初めに、トレンチゲート構造を有する半導体装置において必要とされるゲート絶縁膜の膜厚について説明する。このような半導体装置において、ゲート電極には±２０Ｖ程度の電圧が印加される。このとき、ソースはほぼ０Ｖとなるので、ゲート電極−半導体層間には±２０Ｖが印加される。通常の熱酸化膜における絶縁破壊電界強度は１０ＭＶ／ｃｍ以上である。しかし、長期使用の際の信頼性を確保するためには、半導体装置において許容しうる電界強度を、絶縁破壊電界強度よりも十分に小さな値、例えば３ＭＶ／ｃｍ〜４ＭＶ／ｃｍ程度とすることが好ましい。
【００２２】
このためには、例えば、トレンチ側壁のゲート絶縁膜の膜厚を７０ｎｍ程度とする。ここで、（０００１）Ｓｉ面を主面とするＳｉＣ半導体基板を用いて、熱酸化によりゲート絶縁膜を形成した場合に、トレンチ側壁である（１１−２０）面（「−２」は２バーを意味する）におけるゲート絶縁膜の厚さを７０ｎｍとすると、半導体主面となる（０００１）Ｓｉ面におけるゲート絶縁膜の膜厚は３０ｎｍ以下となる。従って、半導体主面においてゲート絶縁膜に印加される電界は１０ＭＶ／ｃｍ以上となり、ゲート絶縁膜の信頼性が不十分となる。また、ゲート電極−半導体層領域間の容量も、半導体層の主面上に側壁と同じ膜厚のゲート絶縁膜が形成された場合と比較して約４倍の値となり、容量増加に起因する遅延が発生するので、スイッチングスピードが低下する。
【００２３】
また、ゲート絶縁膜の形成工程を複数の工程に分けて、トレンチ周辺の半導体層上面におけるゲート絶縁膜の膜厚を厚くする場合には、トレンチの側面における膜厚と上面における膜厚とを独立して制御することが可能である。しかし、工数の増加が大きな問題となる。例えば、以下のような工程が必要となる。まず、トレンチの内部に熱酸化膜を形成した後、熱酸化膜を覆うようにポリシリコン膜を形成する。次に、ポリシリコン膜を覆う窒化膜を形成し、形成した窒化膜を選択的に除去してトレンチの側面を覆い且つ底部を露出するマスクを形成する。ポリシリコン膜の露出部分を熱酸化した後、マスクを除去し、さらに、酸化されていないポリシリコン膜を除去する。
【００２４】
また、ポリシリコンを酸化した酸化膜は、単結晶シリコンを酸化した酸化膜と比べて絶縁破壊電界強度が低くなる。このことから、トレンチの底部に熱酸化膜を直接形成する場合よりも、トレンチ周辺の半導体層上面におけるゲート絶縁膜の膜厚を厚くする必要がある。しかし、厚いポリシリコン膜を内部まで完全に酸化することは困難であり、トレンチ周辺の半導体層上面におけるゲート絶縁膜の膜厚を側面よりも大幅に大きくすることは容易ではない。
【００２５】
以上に対し、本願発明者の着想による半導体装置は、トレンチゲート構造の半導体装置であって、トレンチの周囲及び肩部分（トレンチの側面上部近傍）で且つゲート電極とゲート絶縁膜との間の領域に空洞を有する。このような空洞を有することは、トレンチの周囲及び肩部分においてゲート絶縁膜の膜厚を厚くすることに相当する。これにより、ゲート−半導体層間容量を低減すると共に、トレンチの肩部分における電界集中によるゲート絶縁膜の劣化を抑制することができる。
【００２６】
また、前記の空洞は、トレンチ周辺の半導体層上にプラズマ化学気相成長法（Ｐ−ＣＶＤ：Plasma Chemical Vapor Deposition法、又は、ＰＥＣＶＤ：Plasma-enhanced Chemical Vapor Deposition法）による絶縁膜を形成し、更にゲート電極を形成した後に絶縁膜を除去することによって形成する。このような空洞の形成方法によると、マスクを必要としないので工程を複雑にすることなく、トレンチの側壁面におけるゲート絶縁膜の膜厚とは独立に、空洞の厚さを自由に設定することができる。
【００２７】
更に、Ｐ−ＣＶＤ法を用いると、トレンチ周囲の半導体層上に形成される絶縁膜の膜厚を、トレンチの側壁面に形成される絶縁膜の膜厚に対して２倍以上とすることができる。また、半導体層上に選択的に絶縁膜（例えばＳｉＯ2 膜）を形成すること、トレンチの肩部分にトレンチ内部に向かって突き出すように絶縁膜を形成すること等が可能である。つまり、Ｐ−ＣＶＤ法を用いて絶縁膜を形成した場合、トレンチの肩部分においてトレンチ側面の平坦部分を延長した面よりもトレンチ内側に絶縁膜が延伸した形状（いわゆるオーバーハング形状）を得ることができる。従って、当該絶縁膜を除去した後に形成される空洞もオーバーハング形状となり、トレンチの肩部分における電界集中によるゲート絶縁膜の破壊耐性を向上することができる。
【００２８】
以上から、閾値電圧等の特性にほとんど影響を与えることなく、ゲート抵抗の低減とゲート容量の低減とを両立させることができ、高周波動作に優れた半導体装置を実現できる。
【００２９】
（実施形態）
−半導体装置の構造−
以下に、具体例を挙げて本開示の一実施形態における例示的半導体装置１００及びその製造方法について説明する。尚、本明細書中では「トレンチの幅方向」を、例えば図１での左右方向として説明するが、ｔ１、ｔ２、ｔ３、ｗ１、ｗ２同士の大小関係は、図１での上下方向又は斜め方向についても同様である。以下では、トレンチの平面形状が長方形状の例を挙げて説明しているが、トレンチの平面形状はこれに限定されず、例えば正方形であっても良いし、更に他の形状であっても良い。
【００３０】
また、「ゲート絶縁膜の上面」とは、ゲート絶縁膜のうちトレンチの周囲に設けられた部分の上側の面から、ゲート絶縁膜のうちトレンチの内部に設けられた部分の内側の面に亘る面を指すものとする。
【００３１】
図１は、複数のユニットセル１００Ｕを備えた本開示の実施形態に係る半導体装置１００を示す平面図である。図２（ａ）は、図１に示すIIA-IIA線（トレンチの長手向と直交する線）におけるユニットセル１００Ｕの断面構成を示す図であり、図１（ｂ）は、図１（ａ）に示すユニットセル１００Ｕのトレンチ１２が形成された領域の一部を示す拡大図である。装置構成の理解を容易にするために、図１においてはソース電極１０及び層間絶縁膜１３の記載は省略している。
【００３２】
半導体装置１００は、トレンチゲート構造を有するＳｉＣ−金属・絶縁体・半導体電界効果トランジスタ（metal-insulator-semiconductor field-effect transistor；ＭＩＳＦＥＴ）であり、複数のユニットセル１００Ｕを有している。
【００３３】
図１、図２（ａ）及び（ｂ）に示される通り、各ユニットセル１００Ｕは、基板１の主面（表面）に設けられた半導体層１０２に形成されている。
【００３４】
基板１としては、例えば（０００１）Ｓｉ面を主面とするｎ型（第１導電型）のＳｉＣ基板を用いることができる。ただし、基板１はこれに限られず、Ｃ面を主面とするＳｉＣ基板であってもよいし、いずれのポリタイプ構造を有する基板であってもよい。また、シリコン基板等、ＳｉＣ以外の半導体基板を用いてもよい。ここでは、一例として４Ｈ−ＳｉＣ基板を用いる。
【００３５】
半導体層１０２は、基板１の主面上に設けられたｎ型のドリフト領域２と、ドリフト領域２上に設けられたｐ型（第２導電型）のボディ領域３と、ボディ領域３の上部に設けられたｎ型のソース領域４とを有している。ソース領域４の下面及び外側面は、ボディ領域３に囲まれている。ここで、半導体層１０２は基板１上にエピタキシャル成長により形成されたＳｉＣ層であるが、基板１の主面側部分にｎ型又はｐ型の不純物イオンを注入することによって形成されてもよい。
【００３６】
半導体層１０２には、ソース領域４及びボディ領域３を貫通し、ドリフト領域２に達する凹部であるトレンチ１２が設けられている。本実施形態では、トレンチ１２の側壁面は半導体層１０２の主面に対して実質的に垂直である。トレンチ１２の深さは例えば１．５μｍ程度とし、トレンチ１２の幅は例えば１μｍ程度である。本実施形態において、図１に示すように、基板１の主面の法線方向から見て、トレンチ１２はストライプ状の平面形状を有している。
【００３７】
トレンチ１２の周囲におけるソース領域４上、トレンチ１２の側面上及びトレンチ１２の底面上に、ゲート絶縁膜１１が形成されている。
【００３８】
トレンチ１２の内部には、ポリシリコン膜等の導電膜からなるゲート電極８が埋め込まれている。ゲート電極８は、トレンチ１２に埋め込まれた部分と、トレンチ１２の周囲に広がった部分とに加え、これら２つの部分の間に設けられ、トレンチ１２の幅方向においてくびれた形状を有する接続部分を有し、Ｔ字状の断面形状を有している。このように、ゲート電極８がトレンチの周囲に広がっていることにより、トレンチ１２内のみに形成される場合に比べてゲート抵抗を低減することができる。また、ゲート電極８がくびれた形状の接続部分を有することで、当該接続部分とソース領域４との距離を空けることができるので、トレンチ１２の上部周縁部近傍での電界集中を緩和することが可能となる。また、ゲート電極８のトレンチ１２内に埋め込まれた部分のうち、側面の少なくともチャネル形成領域３ａに対向する部分及び底面は、ゲート絶縁膜１１に接している。
【００３９】
また、トレンチ１２の上部周縁部及びトレンチ１２の周囲であり且つゲート電極８とゲート絶縁膜１１とに挟まれた領域に、空洞５０が形成されている。このように、ゲート電極８と半導体層１０２とは、ゲート絶縁膜１１及び空洞５０によって互いに絶縁されている。
【００４０】
半導体層１０２上には、トレンチ１２を囲むように、ソース領域４及びボディ領域３と電気的に接続されたソース電極１０（ソース−ボディ電極）が設けられている。基板１の裏面（トレンチ１２等が形成されている面とは反対側の面）には、ドレイン電極９が形成されている。更に、半導体層１０２上には、ゲート電極８及びソース電極１０を覆う層間絶縁膜１３が設けられ、層間絶縁膜１３にはゲート配線及びソース配線（図示省略）が形成される。ゲート配線及びソース配線は、いずれも、層間絶縁膜１３内に形成されるコンタクトプラグ（図示省略）によりゲート電極８及びソース電極１０に接続される。
【００４１】
ソース電極１０−ドレイン電極９間に所定の電圧を印加した上でゲート電極８に閾値以上の電圧を印加すると、ドレイン電極９からソース領域４及びソース電極１０に向かって電流が流れる。この際に、ボディ領域３のうちトレンチ１２側面の近傍に位置する部分（チャネル形成領域３ａ）には、キャリアが流れるチャネル領域が形成される。ゲート絶縁膜１１のうち、ボディ領域３に接する部分が、チャネル形成領域３ａとゲート電極８とを電気的に絶縁し、実質的なゲート絶縁膜として働く。
【００４２】
チャネル形成領域３ａの表面（トレンチ１２の側面の一部）は平坦に形成され、その上を覆う部分のゲート絶縁膜１１は均一な膜厚に形成されている。従って、チャネル形成領域３ａ上の部分におけるゲート絶縁膜１１の表面についても平坦に形成されている。ここで、「平坦に形成された」とは、製造条件のばらつき等によって表面に微細な凹凸が形成されたり、膜厚が誤差の範囲で不均一になる場合を許容するものとする。また、チャネル形成領域３ａ上のゲート絶縁膜１１の膜厚は、例えば、４０ｎｍ〜１００ｎｍ程度である。
【００４３】
また、トレンチ１２の底部上の部分のゲート絶縁膜１１の上面は、ボディ領域３の下面よりも下側に位置している。
【００４４】
また、トレンチ１２の側面を覆う部分のゲート絶縁膜１１の厚さｔ１に比べ、トレンチ１２の周囲において半導体層１０２（より詳しくは、半導体層４）上を覆う部分のゲート絶縁膜１１の厚さｔ２２は小さい。トレンチ１２の周囲において、ゲート絶縁膜１１上に位置する空洞５０の厚さはｔ２１である。
【００４５】
空洞５０は、少なくとも、トレンチ１２の肩部分（トレンチ１２側面上部の角付近）に形成されている。つまり、空洞５０は、トレンチ１２の上方において、チャネル形成領域３ａ上のゲート絶縁膜１１の上面を延長した面よりもトレンチ１２の内側に向かってはみ出した部分（トレンチ１２の上方にオーバーハングした部分）を有する。また、空洞５０は、トレンチ１２の上部で且つ周縁の部分にも一部が入り込むように配置されている。
【００４６】
従って、トレンチ１２の両側方におけるチャネル形成領域３ａ上のゲート絶縁膜１１の上面を延長した面の間の幅ｗ１と、空洞５０が最もトレンチ１２の内側にはみ出した部分の間の幅ｗ２とを比較すると、ｗ１＞ｗ２が成立する。
【００４７】
また、トレンチ１２の側面を平坦な形状で覆う部分（チャネル形成領域３ａ上の部分等）において、ゲート絶縁膜１１のトレンチ１２の幅方向の寸法を考える。トレンチ１２の側壁が半導体層１０２の主面に対して垂直であるから、前記の寸法は、トレンチ１２の側面を覆う部分のゲート絶縁膜１１の厚さｔ１と等しい。ここで、半導体層１０２の主面の高さであってトレンチ１２の幅方向における、チャネル形成領域３ａ（トレンチ１２の側面の平坦部分）の延長面からゲート電極８までの寸法をｔ３とすると、ｔ１＜ｔ３が成立する。
【００４８】
また、空洞５０のゲート電極８側の面（又はゲート電極８の側面）の形状を考えると、下から上に向かって、トレンチ１２の内側に向かって曲がった後に、反対側（トレンチ１２の外側）に向かって曲がっており、その間に変曲点を有する。当該変曲点において接線を引いたとすると、当該接線は、トレンチ１２の側面に対してトレンチ１２の内側に、０度よりも大きい角度Ａをもって傾いている。
【００４９】
以上のような空洞５０が形成されていることにより、以下のように、ユニットセル１００Ｕにおいて、ゲート電極８とソース領域４との間の容量の低減と、電界集中による絶縁破壊の抑制と、スイッチングの際の閾値電圧の低減とをいずれも実現することができる。
【００５０】
まず、トレンチ１２の周囲において、ゲート絶縁膜１１上に、空洞５０が設けられている。従って、ソース領域４とゲート電極８との間の距離ｔ２は、ソース領域４上のゲート絶縁膜１１の膜厚ｔ２２と空洞５０の厚さｔ２１の和であり、トレンチ１２の側面におけるゲート絶縁膜１１の厚さｔ１よりも大きい。
【００５１】
ここで、ＳｉＣの場合、（０００１）Ｓｉ面の酸化速度が非常に遅いので、主面を結晶成長が容易な（０００１）Ｓｉ面とすると共に、トレンチ１２の側面におけるゲート絶縁膜１１の膜厚を７０ｎｍ程度とした場合、半導体層１０２の上面に熱酸化法により形成されるＳｉＯ2 膜の厚さは３０ｎｍ程度である。従って、ゲート電極８を断面Ｔ字状として、空洞５０を設けなかった場合、ゲート電極８とソース領域４とが接近し、ゲート−ソース間容量が大きくなってしまう。
【００５２】
これに対し、後に説明する半導体装置１００の製造方法によると、トレンチ１２の周囲における空洞５０の厚さｔ２１は、トレンチ１２の側壁に形成されたゲート絶縁膜１１の厚さｔ１とは独立に設定できる。例えば、空洞５０の厚さｔ２１を１００ｎｍ程度とすることは容易である。この場合、（０００１）Ｓｉ面に熱酸化法により形成した場合の３倍程度の膜厚となる上に、酸化膜の比誘電率が３．９程度であるのに対して空洞の比誘電率は１程度であるから、合計で１２倍程度の電気的膜厚を形成することになる。従って、ゲート−半導体層間容量を１２分の１程度まで小さくすることができる。
【００５３】
また、ゲート電極８に電圧を印加すると、特に、トレンチ１２の肩部分において電界が集中し、絶縁破壊が生じやすい。これに対し、ｗ１＞ｗ２の関係、０度よりも大きい角度Ａ等によっても説明した通り、空洞５０は、トレンチ１２の内側に突き出した形状を有している。このことから、電界集中が発生したとしても、トレンチ１２の肩部分における絶縁膜の膜厚が大きいので電界強度を小さくすることができ、絶縁破壊耐性は向上している。更に、酸化膜と比べて空洞の比誘電率が小さいことからも、電界強度を小さくすることができる。
【００５４】
また、ゲート絶縁膜１１とは別に空洞５０を設けるので、トレンチ１２の側面におけるゲート絶縁膜１１の厚さｔ１と、トレンチ１２の周囲におけるソース領域４とゲート電極８との間の距離ｔ２とを別々に設定することができる。従って、トレンチ１２の側面（チャネル形成領域３ａ上）におけるゲート絶縁膜１１の厚さを自由に設定することができ、スイッチングの際の閾値電圧を低減することができる。
【００５５】
−半導体装置の第１の製造方法−
次に、半導体装置１００の製造方法について、図３（ａ）〜（ｃ）、図４（ａ）〜（ｃ）及び図５（ａ）〜（ｂ）を参照して説明する。
【００５６】
まず、図３（ａ）に示すように、（０００１）Ｓｉ面を主面とする基板１の主面上にＳｉＣをエピタキシャル成長させて、ｎ型のドリフト領域２及びｐ型のボディ領域３を順次形成する。続いて、ボディ領域３にｎ型のソース領域４を形成する。
【００５７】
基板１には、３×１０18ｃｍ-3程度の濃度の窒素を含む低抵抗のｎ型ＳｉＣ基板を用いることができる。ドリフト領域２には、８×１０15ｃｍ-3程度の濃度で窒素をドープする。ドリフト領域２の厚さは、例えば１２μｍ程度とする。ドリフト領域２の不純物濃度及び厚さは、必要とする耐圧によって決定すればよく、例示した濃度及び厚さには限定されない。他の構成要素における不純物濃度、厚さ等についても例示であって、記載に限定するものではない。
【００５８】
ボディ領域３には、２×１０18ｃｍ-3程度の濃度でアルミニウムをドープすればよい。ボディ領域３の厚さは、１μｍ程度とする。
【００５９】
ソース領域４は、イオン注入等により形成すればよい。つまり、ボディ領域３におけるソース領域４とする部分を露出するように、ＳｉＯ2 等からなる注入マスクを形成する。この後、ボディ領域３にｎ型の不純物イオン（例えば窒素イオン）を注入する。イオン注入は、例えば、加速エネルギーを１００ｋｅＶとし、ドーズ量を５×１０15ｃｍ-2として行なう。注入マスクを除去した後、不活性ガス雰囲気において、１７００℃程度の温度で３０分程度のアニール処理を行う。これにより、注入された不純物イオンが活性化され、ソース領域４が得られる。
【００６０】
尚、半導体層１０２をエピタキシャル成長により形成する例を示したが、これに代えて、半導体層１０２の全部又は一部をＳｉＣ基板にイオン注入等を行うことにより形成してもよい。例えば、ｎ型のＳｉＣ基板にｐ型の不純物を注入し、ＳｉＣ基板の上部をボディ領域３としてもよい。また、ＳｉＣ基板の上にｎ型の半導体層をエピタキシャル成長した後、形成したｎ型の半導体層の表面領域にｐ型不純物をイオン注入してボディ領域３を形成してもよい。これらの場合には、ｐ型不純物が注入されなかった領域がドリフト領域２となる。
【００６１】
次に、図３（ｂ）に示すように、半導体層１０２にトレンチ１２を形成する。このためには、例えば、初めにソース領域４の中央部を露出するＳｉＯ2 膜からなるマスクを形成する。その後、当該マスクを用い、ソース領域４、ボディ領域３及びドリフト領域２の一部を反応性イオンエッチング（Reactive Ion Etching：ＲＩＥ）により除去する。トレンチ１２は、ボディ領域３を貫通するが、ドリフト領域２を貫通せず、底面がドリフト領域２とボディ領域３との界面よりも下側となるように形成する。例えば、トレンチ１２は深さを１．５μｍ程度とし、幅を１μｍ程度とすればよい。尚、図３（ｂ）においては、トレンチ１２の側面が、基板１の主面に対して垂直である例を示しているが、これには限らない（トレンチ１２の側面が基板１の主面に対して垂直でない例については別途説明する）。
【００６２】
次に、図３（ｃ）に示すように、トレンチ１２の周囲の半導体層１０２上、トレンチ１２の側面及び底部に、ゲート絶縁膜１１を形成する。このためには、例えば、熱酸化法を用い、ドライ酸化雰囲気において１２００℃程度の温度で１時間程度の熱処理を行えば良い。このとき、トレンチ１２の側面における厚さｔ１が７０ｎｍ程度、トレンチ１２の底部及び周囲（半導体層１０２上）における厚さｔ２２が３０ｎｍ程度であるゲート絶縁膜１１が形成される。
【００６３】
次に、図４（ａ）に示すように、Ｐ−ＣＶＤ法により絶縁膜５５を堆積する。Ｐ−ＣＶＤ法を用いることにより、トレンチ１２の底部及びトレンチ１２の周囲に絶縁膜５５を形成し、その半導体層１０２主面上での膜厚ｔ３が、トレンチ１２の側壁における膜厚ｔ４に比べて厚いようにすることができる。ｔ３は、ｔ４の２倍程度の膜厚となる。
【００６４】
また、絶縁膜５５は、ゲート絶縁膜１１の端部よりもトレンチ１２の内側に突き出した（オーバーハングした）形状となる。従って、半導体層１０２の主面の高さで且つトレンチ１２の幅方向における、絶縁膜５５の寸法ｔ５は、トレンチ１２の側壁における膜厚ｔ４よりも大きくなっている。例えば、ｔ５は、ｔ４の１．３倍程度となる。
【００６５】
また、絶縁膜５５の内側の面の形状を考えると、下から上に向かって、トレンチ１２の内側に向かって曲がった後に、反対側に向かって曲がっており、その間に変曲点を有する。当該変曲点において接線を引いたとすると、当該接線は、半導体装置１００の高さ方向に対してトレンチ１２の内側に、０度よりも大きい角度Ａをもって傾いている。
【００６６】
絶縁膜５５は、例えば、１５０ｎｍ以上で且つ５００ｎｍ以下程度とすればよい。より具体的な例としては、約３５０ｎｍとする。
【００６７】
また、絶縁膜５５としてシリコン酸化膜及びシリコン窒化膜のいずれを用いても、同じ形状を得ることが出来る。但し、後の工程で絶縁膜５５をエッチング（ウエットエッチング）する際に、ゲート絶縁膜１１との選択比をより大きくするために、シリコン窒化膜を用いる方が望ましい。
【００６８】
Ｐ−ＣＶＤ法による絶縁膜５５の形成は、既知の装置を用いて既知の条件により行うことができる。例えば、シリコン窒化膜を形成する場合には、平行平板型のＰ−ＣＶＤ装置を用い、Ｓｉ3Ｎ4膜の堆積を行なう。条件の例としては、電力を５００Ｗ程度、チャンバー内の圧力を７０Ｐａ程度として、シラン（ＳｉＨ4 ）を１００sccm（＝１．６９×１０2 Ｐａ・Ｌ／ｓ）程度、アンモニア（ＮＨ3 ）を１８０sccm（＝３．０４×１０2 Ｐａ・Ｌ／ｓ）程度、窒素（Ｎ2 ）を５００sccm（＝８．４５×１０2 Ｐａ・Ｌ／ｓ）程度の流量にて供給する。ここで、sccmとは、０℃、１気圧におけるｃｍ-3／分を意味する。但し、シラン、アンモニア及び窒素の供給量は、必要とする成長レートに合わせて調整すればよい。また、シラン、アンモニア及び窒素は、側方から供給する。
【００６９】
一方、絶縁膜としてシリコン酸化膜を形成する場合には、平行平板型のＰ−ＣＶＤ装置を用い、ＳｉＯ2 膜の堆積を行なう。条件の例としては、電力を２００Ｗ程度、チャンバー内の圧力を１３３Ｐａ程度として、シラン（ＳｉＨ4 ）を６０sccm（＝１．０１×１０2 Ｐａ・Ｌ／ｓ）程度、Ｎ2 Ｏを７５sccm（＝１．２７×１０2 Ｐａ・Ｌ／ｓ）程度、窒素（Ｎ2 ）を１０００sccm（＝１．６９×１０3 Ｐａ・Ｌ／ｓ）程度の流量にて供給する。但し、シラン、Ｎ2 Ｏ及び窒素の供給量は、必要とする成長レートに合わせて調製すればよい。また、シラン、Ｎ2 Ｏ及び窒素は、側方から供給する。
【００７０】
Ｐ−ＣＶＤ法の条件に依存して、トレンチ１２の側壁に堆積する割合（ｔ４／ｔ３）が変化するが、その割合が１を超えることは無い。また、絶縁膜５５の膜厚ｔ４が１００ｎｍを下回るとｔ５／ｔ４が小さくなり、実効的にトレンチ１２の肩部分の空洞を厚くすることが困難となる。従って、絶縁膜５５の膜厚ｔ４は１００ｎｍを上回るようにすることが望ましく、例えば３００ｎｍとする。
【００７１】
次に、図４（ｂ）に示すように、トレンチ１２の側面に堆積した絶縁膜５５をウエットエッチングにより除去する。この際のエッチング量は、ｔ４を若干上回る程度とする。これにより、トレンチ１２の周囲及びトレンチ１２の肩部分には、膜厚の薄くなった絶縁膜５５ａが残留する。
【００７２】
この際、絶縁膜５５としてシリコン窒化膜を用いている場合には、１５０℃程度に加熱した燐酸混合液（Ｈ3ＰＯ4／ＨＮＯ3 ）によりエッチングすることができる。シリコン窒化膜のウエットエッチングでは、温度及びエッチング液の濃度を調整することにより、エッチングレートの比率である選択比を１００以上とすることができる。従って、実質的にゲート絶縁膜１１の変化が無いようにエッチングを行なうことができる。
【００７３】
これに対し、絶縁膜５５としてシリコン酸化膜を用いている場合には、フッ酸溶液を用いてエッチングすることができる。シリコン酸化膜の場合は、温度と濃度の調整により選択比を５以上とすることができる。この場合にも、エッチングの時間を調整することにより、トレンチ１２の側壁に堆積した絶縁膜５５を選択的に除去し、ゲート絶縁膜１１の膜減りを極力抑えることができる。また、蒸気フッ酸を用いたエッチングを用いることによっても、シリコン酸化膜を除去することができる。この場合は選択比をより大きくすることができる。
【００７４】
次に図４（ｃ）に示すように、トレンチ１２内を含む半導体層１０２上の全面に導電膜を形成する。更に、トレンチ１２の上方及び周囲一部を覆い、他の部分を露出させるレジスト層２４を形成する。続いて、当該レジスト層２４をマスクとして導電膜をエッチング（例えばドライエッチング）することにより、断面がＴ字状のゲート電極８を得る。ゲート電極８は、例えば、１×１０20ｃｍ-3以上の濃度にリンがドープされ、トレンチ１２の周囲の半導体層１０２上の厚さが６００ｎｍ程度であるポリシリコン膜により構成する。ポリシリコン膜を形成するためには、例えば減圧ＣＶＤ（ＬＰ−ＣＶＤ）法を用いることができる。但し、ポリシリコン膜以外の導電膜によりゲート電極８を形成しても良い。
【００７５】
次に図５（ａ）に示すように、絶縁膜５５を等方的エッチングにより除去することにより、空洞５０を形成する。絶縁膜５５の等方的エッチングに関しては、図４（ｂ）で説明したのと同じ方法を用いることが望ましい。
【００７６】
絶縁膜５５を除去すると、トレンチ１２の側壁にはゲート絶縁膜１１が形成されており、トレンチ１２の周囲における半導体層１０２の主面上には空洞５０が形成される。このとき、絶縁膜５５の形状が維持される。従って、空洞５０は、トレンチ１２の肩部分において、トレンチ１２の側面を覆う部分のゲート絶縁膜１１の延長面よりもトレンチ１２の内側にはみ出した部分を有する。半導体層１０２の主面の高さでトレンチ１２の幅方向について、ｔ６の寸法を有する。また、図２（ｂ）及び図４（ａ）において説明したのと同様に、空洞５０の側面形状における変曲点での接線は、半導体装置１００の高さ方向に対して、トレンチ１２の内側に０度よりも大きい角度Ａをもって傾いている。また、トレンチ１２の両側方におけるゲート絶縁膜１１の上面を延長した面の間の幅ｗ１と、空洞５０が最もトレンチ１２の内側にはみ出した部分の間の幅ｗ２とを比較すると、ｗ１＞ｗ２が成立している。
【００７７】
次に、図５（ｂ）に示すように、ゲート電極８の上部を覆い且つソース領域４及びボディ領域３の上方に開口部分を有するように、層間絶縁膜１３を形成する。ここで、層間絶縁膜１３に開口を形成するのと同時にゲート絶縁膜１１の一部を除去し、ソース領域４の一部及びボディ領域３を露出させる。図示しないが、ゲート電極８に対する開口部分も同時に形成しても構わない。
【００７８】
尚、この例ではソース領域４上及びボディ領域３上のゲート絶縁膜１１の除去を、層間絶縁膜１３の開口と同時に行なっている。しかしながら、層間絶縁膜１３を形成する前に前記部分のゲート絶縁膜１１の除去を行なっても良い。
【００７９】
次に、ボディ領域３及びソース領域４と接するように、ソース電極１０を形成する。例えば、層間絶縁膜１３の開口部内に導電膜を形成する。導電膜は、例えばニッケル（Ｎｉ）膜等とし、形成後に必要に応じて熱処理を行えばよい。これにより、ソース領域４及びボディ領域３とオーミック接触するソース電極１０が得られる。
【００８０】
また、基板１の裏面（主面と反対側の面）上に、ドレイン電極９を形成する。更に、図示していないが、必要に応じて配線及び各電極と配線とを接続するプラグ等を形成する。
【００８１】
以上のようにして、半導体装置１００が製造される。当該方法では、Ｐ−ＣＶＤ法及び熱酸化法を組み合わせて、ゲート絶縁膜１１と、電気的絶縁膜として機能する空洞５０とを形成している。これにより、マスク等を形成することなくトレンチ１２の側面におけるゲート絶縁膜１１の膜厚と、トレンチ１２の周囲に設けられた空洞５０の膜厚とを、独立して設定することが容易にできる。ゲート絶縁膜１１のトレンチ１２の側壁における膜厚は、必要とする閾値電圧及び絶縁破壊耐圧等により適宜設定すればよい。
【００８２】
（変形例１）
次に、本実施形態の変形例１について説明する。図６（ａ）は、変形例の半導体装置におけるユニットセル１００Ｕについて、トレンチの幅方向の断面を模式的に示す図であり、図６（ｂ）は、図６（ａ）の一部を拡大して示す図である。ここで、図２（ａ）及び（ｂ）と同じ構成要素については同じ符号を付しており、以下には図２（ａ）及び（ｂ）のユニットセル１００Ｕとの相違点を主に説明する。
【００８３】
図２（ａ）及び（ｂ）の場合、トレンチ１２の側面は半導体層１０２の主面に対して垂直であり、且つ、トレンチ１２の側壁の上端部及び下端部は丸められることなく角を有している。しかしながら、これには限定されない。図６（ａ）及び（ｂ）に示すように、トレンチ１２の側面が半導体層１０２の主面に対して傾斜し、トレンチ１２がテーパー形状を有していても良い。更に、トレンチ１２の側壁が上端部及び下端部の一方又は両方において丸められた形状であっても良い。
【００８４】
この場合にも、トレンチ１２の周囲の半導体層１０２上と、トレンチの側面及び底部を覆うようにゲート絶縁膜１１が形成されている。トレンチ１２の側壁の上端部は丸められた形状であるから、ここを覆う部分のゲート絶縁膜１１についても、丸みを帯びた形状となっている。また、トレンチ１２の上部周縁部及びトレンチ１２の周囲であり且つゲート電極８とゲート絶縁膜１１とに挟まれた領域に、空洞５０が形成されている。
【００８５】
更に、本変形例では、空洞５０は、ゲート絶縁膜１１のうち前記の丸みを帯びた形状である部分の全体を覆うように設けられている。これにより、空洞５０がゲート絶縁膜１１の丸みを帯びた部分の一部のみを覆う場合に比べて、トレンチ１２上端部周辺における電界集中を更に緩和することができる。
【００８６】
空洞５０とゲート絶縁膜１１との形状及び寸法については、図２（ａ）及び（ｂ）の場合と同様に、以下のことが成り立つ。
【００８７】
まず、トレンチ１２の側面を平坦な形状で覆う部分（チャネル形成領域３ａ上の部分等）において、ゲート絶縁膜１１のトレンチ１２の幅方向の寸法をｔ１、半導体層１０２の主面の高さであってトレンチ１２の幅方向における、トレンチ１２の側面の平坦部分の延長面からゲート電極８までの寸法をｔ３とすると、ｔ１＜ｔ３が成立する。尚、トレンチ１２の側面が半導体層１０２の主面に対して傾斜していることから、トレンチ１２の側面を覆う部分のゲート絶縁膜１１の膜厚ｔｘは、ｔ１とは異なっている。
【００８８】
また、空洞５０のゲート電極８側の面（又はゲート電極８の側面）の形状を考えると、下から上に向かって、トレンチ１２の内側に向かって曲がった後に、反対側（トレンチ１２の外側）に向かって曲がっており、その間に変曲点を有する。当該変曲点において接線を引いたとすると、当該接線は、トレンチ１２の側面に対してトレンチ１２の内側に、０度よりも大きい角度Ａをもって傾いている。
【００８９】
以上のことから、ユニットセル１００Ｕにおいて、ゲート電極８とソース領域４との間の容量の低減と、電界集中による絶縁破壊と、スイッチングの際の閾値電圧の低減とをいずれも実現することができる。更に、トレンチ１２の側面が上端部及び下端部において丸められているので、これらの部分における電界集中を緩和することができる。
【００９０】
トレンチの上端部を丸めるためには、例えば、エッチングによってトレンチ１２を形成する際に、トレンチ１２側面への反応生成物の堆積量が多くなるような設定にてエッチングを開始し、次第に堆積量が少なくなるような設定に変更する。また、上端部及び下端部に角を生じるようにエッチングを行なった後、水素雰囲気下にてアニールを行なうことにより上端部を丸めることも可能である。
【００９１】
尚、トレンチ１２の側面が半導体層１０２の主面に対して垂直であり、且つ、トレンチ１２の側壁の上端部及び／又は下端部が丸められていても良いし、トレンチ１２の側面が半導体層１０２の主面に対して傾斜し、且つ、トレンチ１２の側壁の上端部及び下端部は丸められることなく角を有していても良い。
【００９２】
（変形例２）
次に、本実施形態の変形例２について説明する。図７は、変形例の半導体装置におけるユニットセル１００Ｕについて、トレンチの幅方向の断面を模式的に示す図である。ここで、図２（ａ）及び（ｂ）と同じ構成要素については同じ符号を付しており、以下には図２（ａ）及び（ｂ）のユニットセル１００Ｕとの相違点を主に説明する。
【００９３】
図２（ａ）及び（ｂ）のユニットセル１００Ｕは、反転チャネル構造を有するＭＩＳＦＥＴである。これに対し、図７のユニットセル１００Ｕは、トレンチ１２の側面とゲート絶縁膜１１との間に配置されたｎ型（第１導電型）のチャネル層７０を有しており、蓄積チャネル構造となっている。ゲート絶縁膜１１に加えて空洞５０を有することによる効果は、この場合にも発揮される。
【００９４】
尚、本変形例に係る半導体装置１００は、ノーマリオフ型であっても良い。この場合、ゲート電極８に正電圧を印加することにより、ソース電極１０（及びソース領域４）とドレイン電極９との間を、チャネル層７０を介してキャリア（ここでは電子）が流れる。
【００９５】
チャネル層７０を形成するためには、例えば、図３（ｂ）と同様に半導体層１０２にトレンチを形成した後、トレンチ１２の内部を含む半導体層１０２上に、ｎ型のＳｉＣ層をエピタキシャル成長させる。その後、図３（ｃ）〜図５（ｂ）に示すのと同様の工程を行なえばよい。また、トレンチ１２の形成後、ゲート絶縁膜１１の形成前に、ｎ型不純物イオンをトレンチ１２の側壁に注入することによってもチャネル層７０を形成することができる。
【００９６】
また、以上では、いずれもｎ型のＭＩＳＦＥＴについて説明した。しかし、ｐ型のＭＩＳＦＥＴとすることも可能である。この場合、基板１、ドリフト領域２及びソース領域４の導電型をｐ型、ボディ領域３の導電型をｎ型とする。
【００９７】
また、半導体層１０２は、ドリフト領域２、ボディ領域３及びソース領域４以外の領域を更に有していても良い。例えば、電界緩和のために、ドリフト領域２におけるトレンチ１２の底面付近に、ドリフト領域２とは異なる導電型の不純物層が設けられた構成としても良い。
【００９８】
更に、ＭＩＳＦＥＴに限らず、半導体層の上に絶縁膜を介して電極が配置されている種々の半導体装置を同様にして形成することができる。例えば、基板とその直上に形成する半導体層とを互いに異なる導電型とすることにより、絶縁ゲート型バイポーラトランジスタ（Insulated Gate Bipolar Transistor：ＩＧＢＴ）を形成することができる。ＩＧＢＴの場合、以上に説明したソース電極１０、ドレイン電極９、ソース領域４は、順に、それぞれエミッタ電極、コレクタ電極、エミッタ領域と呼ばれる。
【００９９】
従って、以上に説明した半導体装置１００について、ドリフト領域、及びエミッタ領域の導電型をｎ型とし、基板及びボディ領域の導電型をｐ型とすると、ｎ型のＩＧＢＴを得ることができる。このとき、ｐ型基板とｎ型ドリフト層との間に、ｎ型のバッファ層を配置してもよい。また、ドリフト領域、及びエミッタ領域の導電型をｐ型とし、基板及びボディ領域の導電型をｎ型とすると、ｐ型のＩＧＢＴを得ることができる。このとき、ｎ型基板とｐ型ドリフト層との間に、ｐ型のバッファ層を配置してもよい。これらの場合でも、既に説明したゲート絶縁膜１１及び空洞５０を適用すると、ゲート電極と半導体層との間の容量を低減し、トレンチの上部周縁部における電界集中を緩和することができる。
【０１００】
また、以上では、複数のユニットセルが並列に配列されている例を示したが、ユニットセルはどのように配置されていてもよい。
【０１０１】
また、トレンチ１２の平面形状を長方形状として、複数のトレンチの長辺が互いに平行となるようにユニットセル１００Ｕを配置した例を説明した。しかしながら、トレンチの平面形状はこれには限らない。例えば、正方形状の平面形状を有するトレンチであっても良い（尚、この場合、トレンチの幅方向としては、いずれかの辺に沿う方向を考えればよい）。
【０１０２】
また、以上では、基板１が４Ｈ−ＳｉＣからなり、（０００１）Ｓｉ面を主面として半導体層１０２が形成された例を示した。しかし、（０００−１）Ｃ面に半導体層１０２を形成し、（０００１）Ｓｉ面にドレイン電極９を形成しても良い。また、主面の面方位を他の結晶面としても良いし、前記のＳｉ面又はＣ面の任意のオフカット面を基板の主面としても良い。更に、他のポリタイプのＳｉＣ基板を用いることも可能である。
【０１０３】
更に、ＳｉＣ基板の他に、窒化ガリウム（ＧａＮ）又はダイヤモンド等の他のワイドバンドギャップ半導体を用いた半導体装置に適用することも可能である。また、本開示の構成を、シリコンを用いた半導体装置に適用することも可能である。
【０１０４】
また、以上では、層間絶縁膜１３はゲート絶縁膜１１の下方にはほとんど入り込まず、空洞は、ゲート絶縁膜１１のうちトレンチ１２の周囲に広がる部分の端部付近まで形成されている。これは、ゲート絶縁膜１１とソース領域４との間の容量を低減するためには望ましい構成である。しかしながら、層間絶縁膜１３が、ゲート電極８の下方において更にトレンチ１２に近い位置にまで入り込んでいても良い。この場合にも、トレンチ１２の周囲においてゲート絶縁膜１１上にゲート電極８が接している構成に比べ、ゲート−半導体層間の容量は低減される。
【０１０５】
この他にも、以上に説明した半導体装置及びその変形例における部材の形状、大きさ、不純物濃度、構成材料等の種々の構成要素は、本開示の技術の趣旨を逸脱しない範囲において適宜変更可能である。
【産業上の利用可能性】
【０１０６】
本開示の半導体装置及びその製造方法は、パワーデバイス等を含む種々の半導体装置及びその製造方法として有用である。
【符号の説明】
【０１０７】
１        基板
２        ドリフト領域
３        ボディ領域
３ａ      チャネル形成領域
４        ソース領域
８        ゲート電極
９        ドレイン電極
１０        ソース電極
１１        ゲート絶縁膜
１２        トレンチ
１３        層間絶縁膜
２４        レジスト層
５０        空洞
５５        絶縁膜
５５ａ      絶縁膜
７０        チャネル層
１００        半導体装置
１００Ｕ      ユニットセル
１０２        半導体層
【図１】
2013114477.tif 000003
【図２】
2013114477.tif 000004
【図３】
2013114477.tif 000005
【図４】
2013114477.tif 000006
【図５】
2013114477.tif 000007
【図６】
2013114477.tif 000008
【図７】
2013114477.tif 000009
【国際調査報告】
2013114477.tif 000010
2013114477.tif 000011
2013114477.tif 000012
2013114477.tif 000013